(57)【特許請求の範囲】
【請求項１】
合金元素として、質量％で、
Ｃ  ：０．０５％未満、
Ｓｉ：５％以下、
Ｍｎ：２％未満、
Ｐ  ：０．０３％以下、
Ｓ  ：０．００５％以下、
Ｃｒ：１５〜２０％、
Ｎｉ：６〜１５％、
Ｗ  ：１．５〜１０％、
Ｎｂ：０．２〜０．５％、
Ｖ  ：０．０５〜１．５％、
Ｎ  ：０．１５％超〜０．４％
を含有し、残部Ｆｅおよび不可避的不純物よりなるビレットを、１２２０℃以上１３００℃以下に加熱した後、熱間押出で延伸加工し、５５０℃まで平均０．９℃／秒以上の冷却速度で冷却してオーステナイト単相組織とし、１１７５℃以上でかつ熱間押出前の加熱温度以下で固溶化熱処理を施し、固溶化熱処理後の鋼中Ｎｂ固溶量を質量％で０．２％以上とすることを特徴とする溶接性に優れたオーステナイト系耐熱鋼の製造方法。
【請求項２】
請求項１記載のビレットを、１２２０℃以上１３００℃以下に加熱した後、熱間押出で延伸加工し、５５０℃まで平均０．９℃／秒以上の冷却速度で冷却してオーステナイト単相組織とし、冷間引き抜きによりさらに延伸加工し、１１７５℃以上でかつ熱間押出前の加熱温度以下で固溶化熱処理を施し、固溶化熱処理後の鋼中Ｎｂ固溶量が質量％で０．２％以上とすることを特徴とする溶接性に優れたオーステナイト系耐熱鋼の製造方法。
【請求項３】
冷間引き抜きにより延伸加工した後、さらに１２２０℃以上１３００℃以下の温度で軟化焼鈍し、５５０℃まで平均０．９℃／秒以上の冷却速度で冷却して、再び冷間引き抜きによりさらに延伸加工する工程を１回以上繰り返すことを特徴とする請求項２記載の溶接性に優れたオーステナイト系耐熱鋼の製造方法。
【請求項４】
ビレットが、合金元素としてさらにＭｏを質量％で２．０％以下を含有し、かつＭｏ＋Ｗ≦１０％を満足することを特徴とする請求項１、２又は３記載の溶接性に優れた高強度オーステナイト系耐熱鋼の製造方法。
【請求項５】
ビレットの合金元素が、質量％で、Ｎｂ＜８（Ｃ＋Ｎ−０．１）−１．８Ｖを満足することを特徴とする請求項１、２、３又は４記載の溶接性に優れた高強度オーステナイト系耐熱鋼の製造方法。
【請求項６】
ビレットが、合金元素としてさらにＢを質量％で０．００５％以下を含有することを特徴とする請求項１、２、３、４又は５記載の溶接性に優れた高強度オーステナイト系耐熱鋼の製造方法。
【請求項７】
合金元素として、質量％で、
Ｃ  ：０．０５％未満、
Ｓｉ：５％以下、
Ｍｎ：２％未満、
Ｐ  ：０．０３％以下、
Ｓ  ：０．００５％以下、
Ｃｒ：１５〜２０％、
Ｎｉ：６〜１５％、
Ｗ  ：１．５〜１０％、
Ｎｂ：０．２〜０．５％、
Ｖ  ：０．０５〜１．５％、
Ｎ  ：０．１５％超〜０．４％
を含有し、残部Ｆｅおよび不可避的不純物よりなる鋼を、熱間押出加工、あるいはさらに冷間引き抜き加工をし、固溶化熱処理を施して製造される耐熱鋼であって、固溶化熱処理後の鋼組織がオーステナイト単相であり、かつ、鋼中のＮｂ固溶量が０．２質量％以上であることを特徴とする溶接性に優れた高強度オーステナイト系耐熱鋼。
【請求項８】
合金元素として、さらにＭｏを質量％で２．０％以下を含有し、かつＭｏ＋Ｗ≦１０％を満足する鋼であることを特徴とする請求項７記載の溶接性に優れた高強度オーステナイト系耐熱鋼。
【請求項９】
鋼に含有される合金元素が、さらに質量％で、Ｎｂ＜８（Ｃ＋Ｎ−０．１）−１．８Ｖの関係を満足することを特徴とする請求項７又は８記載の溶接性に優れた高強度オーステナイト系耐熱鋼。
【請求項１０】
合金元素として、さらにＢを質量％で０．００５％以下を含有する鋼であることを特徴とする請求項７、８又は９記載の溶接性に優れた高強度オーステナイト系耐熱鋼。
【発明の詳細な説明】
【０００１】
【発明の属する技術分野】
本発明は、極めて良好な高温強度を有すると共に、優れた溶接性および良好な耐粒界腐食特性を兼ね備えて、使用環境が過酷化しつつあるボイラ用鋼材に適用して優れた性能を発揮するオーステナイト系耐熱鋼、およびその製造方法に係わるものである。
【０００２】
【従来の技術】
火力発電プラントにおいては、経済性の向上、近年の炭酸ガス排出抑制の点から、蒸気条件を高温高圧化した超々臨界圧ボイラが計画されている。従来のオーステナイト系耐熱鋼、例えばＳＵＳ３４７Ｈはクリープ破断強度が不足し、このような過酷な環境下で使用できないことから、高クリープ強度の材料として、「鉄と鋼」第７０年  Ｓ１４０９頁、あるいは「火力原子力発電」第３８巻  第７５頁に示されているように、Ｎｂ，Ｔｉ等の炭窒化物による析出強化、Ｍｏによる固溶強化などを利用したオーステナイト系耐熱鋼管が開発されている。しかし、これらの耐熱鋼は多量の合金元素を含むために、従来のオーステナイト系耐熱鋼で溶接が比較的困難とされるＳＵＳ３１０Ｓに比べても、溶接が必ずしも容易とはいえず、溶接作業性の改善が課題となっていた。
【０００３】
そこで本発明者らは、特願平８−１３５４１２号にて、溶接性改善のためにＣ量を低減させた成分系で、Ｗ，Ｎｂ，Ｖ，Ｎを同時にある特定の成分範囲に限定して添加させることにより、Ｃ量低減による高温強度の低下を補った、溶接性に優れ高温強度が高い耐熱鋼を発明し提示している。
【０００４】
【発明が解決しようとする課題】
前記特願平８−１３５４１２号に提示されている耐熱鋼は従来のオーステナイト系ステンレス鋼の製造方法に従って製造すれば高い高温強度が得られるものであるが、ボイラ用鋼管として用いられるオーステナイト系耐熱鋼には溶接性、高温強度以外に、管内面の耐水蒸気酸化性が求められる。耐水蒸気酸化性は金属組織を微細化させることにより向上することは周知の事実である。しかし、高温強度を高くするためにはできるだけ高温で固溶化熱処理を施すことが望ましく、そのために結晶粒が粗大化し耐水蒸気酸化性の低下を招く。本発明者らは、その後の種々の検討により、鋼の組成および製造方法に従来にない新たな手法を取り入れることにより、耐水蒸気酸化性を低下させることなく、この鋼の高温強度をさらに向上させることができる画期的な製造方法を見いだした。
【０００５】
本発明は、ボイラ用鋼管等の鋼材に適用し、耐水蒸気酸化性を低下させることなく、溶接性が良好で、優れた高温強度を有するオーステナイト系耐熱鋼、およびその製造方法を提供することを目的とする。
【０００６】
【課題を解決するための手段】
本発明者らは、溶接性改善のためにＣ量を低減させた成分系で、Ｃ量低減による高温強度の低下を他の元素の添加で補うべく、種々の検討を行った結果、Ｗ，Ｎｂ，Ｖ，Ｎを同時にある特定の成分範囲に限定して添加することにより、その相乗効果で、低Ｃの成分系においても高い高温強度を維持できることを見いだした。さらに、この成分系において、製造時の加熱・冷却条件を限定することにより、耐水蒸気酸化性を低下させることなく、より高い高温強度を示す耐熱鋼が製造できることを見いだした。
【０００７】
本発明は上記知見に基づいてなされたものであり、その要旨とするところは、以下の特徴を有する溶接性に優れた高強度オーステナイト系耐熱鋼の製造方法である。すなわち、  （１）  合金元素として、質量％で、
Ｃ  ：０．０５％未満、    Ｓｉ：５％以下、
Ｍｎ：２％未満、          Ｐ  ：０．０３％以下、
Ｓ  ：０．００５％以下、  Ｃｒ：１５〜２０％、
Ｎｉ：６〜１５％、        Ｗ  ：１．５〜１０％、
Ｎｂ：０．２〜０．５％、  Ｖ  ：０．０５〜１．５％、
Ｎ  ：０．１５％超〜０．４％
を含有し、残部Ｆｅおよび不可避的不純物よりなるビレットを、１２２０℃以上１３００℃以下に加熱した後、熱間押出で延伸加工し、５５０℃まで平均０．９℃／秒以上の冷却速度で冷却してオーステナイト単相組織とし、１１７５℃以上でかつ熱間押出前の加熱温度以下で固溶化熱処理を施し、固溶化熱処理後の鋼中Ｎｂ固溶量を質量％で０．２％以上とすることを特徴とする溶接性に優れたオーステナイト系耐熱鋼の製造方法。
【０００８】
（２）  前記（１）記載のビレットを、１２２０℃以上１３００℃以下に加熱した後、熱間押出で延伸加工し、５５０℃まで平均０．９℃／秒以上の冷却速度で冷却してオーステナイト単相組織とし、冷間引き抜きによりさらに延伸加工し、１１７５℃以上でかつ熱間押出前の加熱温度以下で固溶化熱処理を施し、固溶化熱処理後の鋼中Ｎｂ固溶量が質量％で０．２％以上とすることを特徴とする溶接性に優れたオーステナイト系耐熱鋼の製造方法。
【０００９】
（３）  冷間引き抜きにより延伸加工した後、さらに１２２０℃以上１３００℃以下の温度で軟化焼鈍し、５５０℃まで平均０．９℃／秒以上の冷却速度で冷却して、再び冷間引き抜きによりさらに延伸加工する工程を１回以上繰り返すことを特徴とする前記（２）記載の溶接性に優れたオーステナイト系耐熱鋼の製造方法。
【００１０】
（４）  ビレットが、合金元素としてさらにＭｏを質量％で２．０％以下を含有し、かつＭｏ＋Ｗ≦１０％を満足することを特徴とする前記（１）、（２）又は（３）記載の溶接性に優れた高強度オーステナイト系耐熱鋼の製造方法。
【００１１】
（５）  ビレットの合金元素が、質量％で、Ｎｂ＜８（Ｃ＋Ｎ−０．１）−１．８Ｖを満足することを特徴とする前記（１）、（２）、（３）又は（４）記載の溶接性に優れた高強度オーステナイト系耐熱鋼の製造方法。
【００１２】
（６）  ビレットが、合金元素としてさらにＢを質量％で０．００５％以下を含有することを特徴とする前記（１）、（２）、（３）、（４）又は（５）記載の溶接性に優れた高強度オーステナイト系耐熱鋼の製造方法。
【００１３】
（７）  合金元素として、質量％で、
Ｃ  ：０．０５％未満、    Ｓｉ：５％以下、
Ｍｎ：２％未満、          Ｐ  ：０．０３％以下、
Ｓ  ：０．００５％以下、  Ｃｒ：１５〜２０％、
Ｎｉ：６〜１５％、        Ｗ  ：１．５〜１０％、
Ｎｂ：０．２〜０．５％、  Ｖ  ：０．０５〜１．５％、
Ｎ  ：０．１５％超〜０．４％
を含有し、残部Ｆｅおよび不可避的不純物よりなる鋼を、熱間押出加工、あるいはさらに冷間引き抜き加工をし、固溶化熱処理を施して製造される耐熱鋼であって、固溶化熱処理後の鋼組織がオーステナイト単相であり、かつ、鋼中のＮｂ固溶量が０．２質量％以上であることを特徴とする溶接性に優れた高強度オーステナイト系耐熱鋼。
【００１４】
（８）  合金元素として、さらにＭｏを質量％で２．０％以下を含有し、かつＭｏ＋Ｗ≦１０％を満足する鋼であることを特徴とする前記（７）記載の溶接性に優れた高強度オーステナイト系耐熱鋼。
【００１５】
（９）  鋼に含有される合金元素が、さらに質量％で、Ｎｂ＜８（Ｃ＋Ｎ−０．１）−１．８Ｖの関係を満足することを特徴とする前記（７）又は（８）記載の溶接性に優れた高強度オーステナイト系耐熱鋼。
【００１６】
（１０）  合金元素として、さらにＢを質量％で０．００５％以下を含有する鋼であることを特徴とする前記（７）、（８）又は（９）記載の溶接性に優れた高強度オーステナイト系耐熱鋼。
【００１７】
【発明の実施の形態】
以下に本発明における合金の化学成分範囲の限定理由について説明する。
Ｃ：溶接時の高温割れや延性低下を防止するためにはＣ量をできるかぎり下げる必要があるが、良好な溶接性を確保するために、Ｃ量の上限値は次のような実験に基づいて設定した。図１に、Ｃ以外の主要な合金元素が本発明の範囲内にある鋼（Ｃｒ：１８％，Ｎｉ：１３％，Ｗ：４％）においてＣ量を変化させたもの（図中、◆印）と、比較のためのＳＵＳ３１０ＳＴＢ（図中、□印）についての溶接性を評価するバリストレイン(Varestraint) 試験の結果を示す。図１により、Ｃ添加量を０．０５％未満に下げることで、ＳＵＳ３１０ＴＢより良好な溶接性が得られることがわかった。よって、良好な溶接性を確保するためのＣ量の上限値を０．０５％未満とした。
【００１８】
Ｓｉ：Ｓｉは脱酸剤として有効であるばかりではなく、耐酸化性や耐高温腐食特性をも向上させる元素であるが、Ｓｉ量が多過ぎるとクリープ破断強度、靱性や溶接性を低下させる。従って、上限を５％とした。
【００１９】
Ｍｎ：Ｍｎは脱酸作用を有し、溶接性や熱間加工性を向上させる元素である。しかし、Ｍｎ量が多過ぎると耐酸化性の劣化を招くので、２％未満の添加量とした。
【００２０】
Ｐ：図６に示すように、Ｐは燐化物を形成し、長時間破断強度を向上させる効果がある。しかし添加量が多いと溶接性を著しく劣化させるのに加えて、熱間加工性も損なうので上限を０．０３％とした。
【００２１】
Ｓ：Ｓは粒界に偏析し、熱間加工性を劣化させ、またクリープ中粒界脆化を促進させるので上限を０．００５％とした。
【００２２】
Ｃｒ：Ｃｒは耐酸化性、耐水蒸気酸化性、耐高温腐食特性の向上に不可欠の元素である。従来のオーステナイト系ステンレス鋼と同等以上の特性を確保するために、Ｃｒ量の下限を１５％とした。しかし、Ｃｒ量の増加はオーステナイトの安定性を確保するのに必要なＮｉ量を増大させ、経済性の面で不利となることから、上限を２０％とした。
【００２３】
Ｎｉ：Ｎｉはオーステナイトの安定性を高め、σ相の生成を抑制するために必須な元素である。本発明鋼における、Ｃｒをはじめとするフェライト生成元素の含有量に対してオーステナイトの安定化を図るためには、Ｎｉ量を６％以上とする必要がある。一方、Ｎｉ量が増大すると経済性の面で不利となることから、上限を１５％とした。
【００２４】
Ｍｏ，Ｗ：ＭｏおよびＷは共に固溶強化、 Laves相析出などにより高温強度を高める元素で、その効果は図２に示すように（Ｍｏ＋Ｗ）％でほぼ整理できる。図２より、ＭｏとＷの合計量が１．５％以上の添加で、クリープ破断強度が大幅に向上するが、１０％を超えて添加してもさらなる向上は見られないことがわかる。
【００２５】
Ｗ量またはＷとＭｏの合計量が１．５〜２．０％の場合には、Ｃ，Ｎｂの添加量に応じてクリープ破断強度は大きく変化するが、Ｃ，Ｎｂがそれぞれ０．０２５％および０．２５％以上添加されていればＷまたはＷ＋Ｍｏと、Ｃ＋Ｎｂとの複合効果で高いクリープ破断強度が得られる。しかしながら、Ｗ量またはＷとＭｏの合計量が１．５％未満では複合効果は消失するため好ましくない。
【００２６】
また、ＭｏとＷの合計量を１０％超添加すると Laves相などの金属間化合物の粗大化を生じ、クリープ破断延性を低下させるという問題も生ずる。さらに、図３に示すように、Ｍｏを単独で添加すると、Ｍｏ量が増加するにつれて耐高温腐食特性が劣化するが、一方、Ｗは単独の添加においても耐高温腐食特性が劣化しない上に、Ｍｏと複合添加すると、Ｍｏ単独添加鋼に比べ耐高温腐食特性が向上することが実験により明らかとなった。従って、Ｗは必須成分であり、その範囲を１．５％以上、１０％以下とした。Ｍｏについては、２％を超えて添加するとＷを複合添加した場合でも耐高温腐食特性を特に低下させることから、２．０％以下を必要に応じて添加する。
【００２７】
Ｎｂ：Ｎｂは微細な炭窒化物を形成し、長時間クリープ破断強度を著しく向上させる。しかしながら、図４に示すように、Ｎｂ量が０．２％未満では前記効果が得られないので、Ｎｂ量の下限を０．２％とした。一方、前記効果は、固溶化熱処理温度で固溶し得るＮｂ量が多いほど顕著である。すなわち、図８から明らかのように、固溶Ｎｂが０．２％以上になると長時間クリープ破断強度の著しい向上が見られる。しかし、固溶限を超えて添加すると、未固溶の炭・窒化物が残存しクリープ破断強度を低下させる。従って、Ｎｂ量の上限を０．５％とした。
さらに望ましくは、Ｎｂ添加量の上限は質量％でＮｂ＜８（Ｃ＋Ｎ−０．１）−１．８Ｖを満足するように規制すればよい。これは６００℃〜７００℃の使用温度で１万時間以上経過しても、Ｎの固溶量を質量％で０．１％以上を確保し、長時間側での高温強度の低下防止するために規定する式であり、長時間側での主な炭化物、窒化物がＮｂＣ、ＶＣ、ＮｂＮ、ＶＮであるとして、Ｎｂとの原子量の比と、Ｎｂ、Ｖ以外の炭窒化物（Ｍ２３Ｃ６等）を考慮に入れた補正を加えて係数を定めたものである。図９に示すようにＮｂ添加量がこの式の値を超えると、長時間側で窒化物の析出が十分に進んだ後の鋼中Ｎ固溶量が０．１％以下に減少するために、Ｎの固溶強化による効果が低減し、急激な強度低下を生じて、１０万時間の推定クリープ破断強度が低下する。
【００２８】
Ｖ：Ｖは微細な窒化物を形成し、長時間クリープ破断強度を向上させる。しかしながら、図５に示すように、Ｖ量が０．０５％未満ではその効果が得られず、また、１．５％を超えると添加による強度向上代は小さくなるのでないので、Ｖの添加量は０．０５％〜１．５％とした。
【００２９】
Ｂ：Ｂは図１０に示すように、結晶粒界を強化してクリープ破断延性を高め、その効果により同時にクリープ破断強度も向上させる。しかしながら、０．００５％を超えて添加すると溶接性を著しく低下させるので、クリープ破断延性を向上させる目的でＢを添加する場合、その上限を０．００５％とした。
【００３０】
Ｎ：Ｎは固溶強化および窒化物の形成によってクリ−プ破断強度を著しく向上させる元素である。Ｎが０．１５％以下では溶接性向上のために低Ｃ量としたための強度低下分を補償できず、また０．４％を超えて添加しても長時間のクリ−プ破断強度の増加は少なく、さらに靱性を低下させる。従って、Ｎ量の範囲を０．１５％超、０．４％以下とした。
【００３１】
次に上記化学成分の合金に対する、本発明の製造方法について説明する。
本発明では、まず、通常のステンレス鋼の溶製−鋳造プロセスにより上記化学成分の合金ビレットを製造する。このビレットを鍛造あるいは鋳造ままで熱間押出押出素材に供する。
【００３２】
次に、本発明では熱間押出を施すためにビレットを１２２０℃以上１３００℃以下に加熱するのであるが、ビレット加熱温度をこのように限定した理由を以下に説明する。Ｎｂ含有合金は微細なＮｂ炭窒化物のピン止め効果により母材の結晶粒を微細化させることができる。この効果を有効に利用するためには、熱間押出温度をできる限り高くして、Ｎｂを十分に固溶させると共に、熱間押出後の冷却速度をできるだけ早くすることにより、熱間押出後の母材へのＮｂ固溶量を大きくし、また析出するＮｂ炭窒化物はできるだけ微細なものとすることが必要である。こうすることにより、冷間引き抜きを行った後の固溶化熱処理を熱間押出前の加熱温度以下とすれば、鋼中の微細析出物が再固溶することなく、再結晶粒の粗大化が防げると共に、微細析出物による析出強化により高温強度は向上する。
【００３３】
高温強度確保のために、固溶化熱処理温度は最低でも１１７５℃、望ましくは１２００℃以上は必要であるが、図７に示すように固溶化熱処理温度を１２００℃にした場合に、熱間押出前の加熱温度と結晶粒度との関係を見ると、加熱温度１２２０℃以上であれば最低限耐水蒸気酸化性を確保できる粒度番号５番以上が確保できる。熱間押出前の加熱温度が１３００℃以上になると、熱間押出時の加工発熱も加わることにより、溶融脆化により熱間加工性が著しく低下するために、上限は１３００℃とした。
【００３４】
次に、本発明では熱間押出を施した後に、上述のようにできるだけ早い温度で冷却するのであるが、Ｎｂ炭窒化物の析出がほぼ停止する５５０℃まで、０．９℃／秒以上の冷却速度で冷却すれば、高温強度に寄与しない粗大なＮｂ炭窒化物の析出を抑制することができる。
【００３５】
本発明で使用する合金は、凝固割れを防止するために、凝固ままの金属組織に若干のフェライト相が含有するような成分系を選定することができるが、本発明では、上記条件による熱間押出工程を経た後の金属組織は、オーステナイト単相組織となるように限定する。その理由は熱間押出工程後の金属組織にフェライト相が存在すると、それが最終製品まで残存するため、高温での使用中に短期間でσ相が析出し、大幅にクリープ破断強度が低下するためである。従って、請求項で限定した化学成分範囲内で熱間押出工程後にフェライト相を含有しない成分系を適宜選定する必要がある。
【００３６】
次に、本発明では固溶化熱処理を施すのであるが、通常はその前に１回以上の冷間引き抜きを施すことが多い。２回以上冷間引き抜きを施す場合には、その間に軟化焼鈍工程が加わるが、その場合、軟化焼鈍温度を１２２０℃以上１３００℃以下の温度とし、冷却速度を５５０℃まで平均して０．９℃／秒以上とすることにより、熱間押出直後のＮｂ固溶量、Ｎｂ炭窒化物のサイズを維持させることができる。固溶化熱処理温度は前述のように最低１１７５℃以上、望ましくは１２００℃以上は必要であり、かつ、熱間押出前の加熱温度以下で行う必要がある。
【００３７】
一方、鋼中の固溶Ｎｂを多くすることにより、機械的特性を向上する。図８に示すように、固溶化熱処理後の鋼中Ｎｂ固溶量が、質量％で０．２％未満の場合にクリープ強度は著しく低下するため、本発明では固溶化熱処理後の鋼中Ｎｂ固溶量を質量％で０．２％以上と限定した。従って、固溶化熱処理後の冷却はＮｂが０．２％以上鋼中に固溶するような冷却速度を適宜選定して実施しなければならない。
【００３８】
本発明は、熱間押出に限らず、熱間圧延、熱間鍛造、その他の熱間加工方法による製造においても同様に実施できる。冷間引き抜きに換えて、他の冷間加工法を採用しても良いことは言うまでもない。
【００３９】
【実施例】
次に、本発明を実施例によって具体的に説明する。
表１に示す６種類の化学成分の供試鋼に対して、熱間押出前の加熱温度、熱間押出後の冷却速度、固溶化熱処理温度を変化させて外径５０mm、内径３４mmの鋼管を製造し、クリープ破断試験および結晶粒度測定を行った。クリープ破断強度については、データを Larson-Miller法で整理し、６５０℃×１０万時間破断強度を推定した。結果を表２に示す。記号イ〜ヘは本発明の化学成分のビレットであり、記号トはＮｂ添加量が８（Ｃ＋Ｎ−０．１）−１．８Ｖを超えたビレットである。
【００４０】
この表２に示した記号Ａ〜Ｍが本発明方法により製造した例であり、記号Ｎ〜Ｕは従末法あるいは本発明方法と条件が異なる方法により製造した比較例である。本発明方法により製造した場合、従来方法で製造した場合あるいは本発明方法と条件が異なる方法で製造した場合と比較して６５０℃×１０万時間のクリープ破断強度が１３０MPa と非常に優れ、また結晶粒度も５番以上の細粒となるため耐水蒸気酸化性の低下が少ない。それに対して、比較例Ｎ〜Ｒはビレット加熱温度が低く、熱押後の冷却速度も遅いため、Ｎｂ炭窒化物が粗大化してしまい、クリープ破断強度が低下し、また、再結晶粒が粗大化したため耐水蒸気酸化性が低下した。比較例Ｓは本発明方法に従って製造しようとしたにもかかわらず、固溶化熱処理の失敗により鋼中Ｎｂ固溶量が本発明の範囲以下となってしまい、クリープ破断強度が低下した例である。比較例Ｔは、１回目の冷間引抜ののちの軟化焼鈍温度がビレット加熱温度より低過ぎて、高温熱間押出の効果が失われてクリープ破断強度が低下した例である。比較例ＵはＮｂ添加量が８（Ｃ＋Ｎ−０．１）−１．８Ｖを超えて添加されたため、７５０℃×１万時間におけるＮの固溶量が０．０５％に低下したことにより６５０℃×１０万時間の推定クリープ破断強度が低下した例である。
【００４１】
【表１】
0003848463.tif 000002
【００４２】
【表２】
0003848463.tif 000003
【００４３】
【発明の効果】
本発明により、良好な溶接性、耐水蒸気酸化性を保持しつつ、従来よりも高温強度に優れたオーステナイト系耐熱鋼を安価に提供することが可能となり、産業の発展に寄与するところ極めて大なるものがある。
【図面の簡単な説明】
【図１】Ｃ以外の主要な合金元素を本発明の範囲に入れた鋼とＳＵＳ３１０ＳＴＢのバリストレイン試験の結果を示すグラフである。
【図２】クリープ強度に及ぼすＷ＋Ｍｏ添加量の影響を示すグラフである。
【図３】高温腐食性に及ぼすＷ，Ｍｏ添加量の影響を示すグラフである。
【図４】クリープ強度に及ぼすＮｂ添加量の影響を示すグラフである。
【図５】クリープ強度に及ぼすＶ添加量の影響を示すグラフである。
【図６】クリープ強度に及ぼすＰ添加量の影響を示すグラフてある。
【図７】固溶化熱処理温度を１２００℃にした場合の熱間押出前の加熱温度と固溶化熱処理後の結晶粒度との関係を示すグラフである。
【図８】クリープ強度に及ぼす試験前の鋼中Ｎｂ固溶量の影響を示すグラフである。
【図９】クリープ強度に及ぼすＮｂ、Ｖ、Ｎ、Ｃの関係を示すグラフである。
【図１０】クリープ強度に及ぼすＢ添加量の影響を示すグラフである。
【図１】
0003848463.tif 000004
【図２】
0003848463.tif 000005
【図３】
0003848463.tif 000006
【図４】
0003848463.tif 000007
【図５】
0003848463.tif 000008
【図６】
0003848463.tif 000009
【図７】
0003848463.tif 000010
【図８】
0003848463.tif 000011
【図９】
0003848463.tif 000012
【図１０】
0003848463.tif 000013